(57)【要約】  本発明は、高い酸素吸収性能を有し、フィルムの製造適性が高く、疎水性の酸素吸収剤を用いた酸素吸収性樹脂組成物を与えることを目的とする。本発明は、トリヒドロキシ安息香酸エステル及び熱可塑性樹脂を含み、鉄が全質量に対して１０質量％以下である、酸素吸収性樹脂組成物に関する。
2017209014.tif 000002
【特許請求の範囲】
【請求項１】
以下の式を有するトリヒドロキシ安息香酸エステル及び熱可塑性樹脂を含み、鉄が全質量に対して１０質量％以下である、酸素吸収性樹脂組成物：
【化１】
2017209014.tif 000009
（式中、Ｒが、１つ以上のエーテル基を有していてもよい、Ｃ１〜Ｃ２０の炭化水素系基から選択される）。
【請求項２】
Ｒが、Ｃ１〜Ｃ６のアルキル基である、請求項１に記載の組成物。
【請求項３】
Ｒが、プロピル基またはブチル基である、請求項２に記載の組成物。
【請求項４】
全質量に対して、前記熱可塑性樹脂が５０質量％以上、９８質量％以下である、請求項１〜３のいずれか一項に記載の組成物。
【請求項５】
アルカリ金属又はアルカリ土類金属の塩をさらに含む、請求項１〜４のいずれか一項に記載の組成物。
【請求項６】
前記トリヒドロキシ安息香酸エステル１質量部に対して、前記アルカリ金属又はアルカリ土類金属の塩を０．４質量部以上３．０質量部以下で含む、請求項１〜５のいずれか一項に記載の組成物。
【請求項７】
さらに遷移金属化合物を含む、請求項１〜６のいずれか一項に記載の組成物。
【請求項８】
前記トリヒドロキシ安息香酸エステル１質量部に対して、前記遷移金属化合物を０．０１質量部以上３．０質量部以下で含む、請求項７に記載の組成物。
【請求項９】
前記遷移金属化合物は、亜鉛化合物である、請求項７又は８に記載の組成物。
【請求項１０】
鉄が全質量に対して１質量％以下である、請求項１〜９のいずれか一項に記載の組成物。
【請求項１１】
請求項１〜１０のいずれか一項に記載の組成物を含む、酸素吸収性フィルム。
【請求項１２】
２０μｍ以上１００μｍ以下の厚みを有する、請求項１１に記載のフィルム。
【請求項１３】
ＩＳＯ４２８７に準拠して測定した場合の算術平均粗さＲａが３．０μｍ以下である、請求項１１又は１２に記載のフィルム。
【請求項１４】
請求項１１〜１３のいずれか一項に記載のフィルムを含む、包装体。
【請求項１５】
以下の工程を含む、酸素吸収性フィルムの製造方法：
以下の式を有するトリヒドロキシ安息香酸エステルである反応主剤を、熱可塑性樹脂に混練して、樹脂組成物を得る工程：
【化２】
2017209014.tif 000010
（式中、Ｒが、１つ以上のエーテル基を有していてもよい、Ｃ１〜Ｃ２０の炭化水素系基から選択される）；
１３０℃以上２５０℃以下の温度で、前記樹脂組成物をフィルムに成形する工程。
【発明の詳細な説明】
【技術分野】
【０００１】
本発明は、酸素吸収性樹脂組成物、及びそれを含む酸素吸収性フィルムに関する。特に、本発明は、食品、薬剤、医薬品、化粧品、電子部品等の包装材として好適で、かつ製造しやすい酸素吸収性フィルムを与える酸素吸収性樹脂組成物に関する。
【背景技術】
【０００２】
食品、薬剤、医薬品、化粧品、電子部品等のための包装体には、酸素吸収剤が封入されている。酸素吸収剤としては、コスト及び酸素吸収性能の観点から、鉄粉を反応主剤として用いる鉄粉系の酸素吸収剤が一般的に用いられている。【０００３】
例えば、特許文献１は、鉄粉、ハロゲン化アルカリ金属又はハロゲン化アルカリ土類金属、多価フェノール化合物を含む、鉄粉系の酸素吸収性樹脂組成物を開示している。ここでは、ハロゲン化アルカリ金属又はハロゲン化アルカリ土類金属としては、塩化カルシウム等が挙げられており、これは鉄粉の酸化促進剤として用いられている。多価フェノールとしては、カテコール、ピロガロール、没食子酸等が挙げられており、これは鉄粉に起因する水素の発生を抑制するために用いられている。【０００４】
このような鉄粉系の酸素吸収剤は、高い酸素吸収性能を有している一方で、異物検査のために用いる金属探知機に反応すること、電子レンジで使用すると発火すること等のデメリットがある。【０００５】
そこで、有機系物質を反応主剤として用いる有機系の酸素吸収剤が開発されており、例えば特許文献２では、低分子フェノール化合物及び結晶水含有アルカリ性化合物を含む有機系の酸素吸収剤が開示されている。この酸素吸収剤は、粉末として通気性の包材に充填して用いられ、低分子フェノール化合物としてはカテコールが、結晶水含有アルカリ性化合物としては炭酸ナトリウム１０水塩、ホウ酸アンモニウム８水塩、シュウ酸アンモニウム１水塩が具体的に開示されている。【０００６】
特許文献３は、没食子酸と遷移金属化合物とを含む、有機系の酸素吸収剤、並びに随意に炭酸系アルカリ化合物及び熱可塑性樹脂をさらに含む酸素吸収性樹脂組成物を開示している。ここでは、没食子酸、炭酸系アルカリ化合物および遷移金属化合物を含む酸素吸収剤が、全体の１０．３質量％未満で熱可塑性樹脂に含有される樹脂組成物、すなわち８９．７質量％超の熱可塑性樹脂を含む酸素吸収性樹脂組成物をフィルム化している。
【先行技術文献】
【特許文献】
【０００７】
【特許文献１】特開２００１−９２７３号公報
【特許文献２】特開平９−７０５３１号公報
【特許文献３】特開２０１１−９２９２１号公報
【発明の概要】
【発明が解決しようとする課題】
【０００８】
本発明者らが検討したところ、特許文献３に記載の酸素吸収性樹脂組成物は、特に反応主剤である没食子酸を増量すると、フィルムへの成形が困難になることが分かった。すなわち、この場合にはフィルム成形中に発泡が起こり、フィルムに穴ができることでインフレーション成形ができなかったり、Ｔダイでもフィルムが切れて成形できなくなったりすることが分かった。また、Ｔダイでフィルムが得られたとしても、表面粗さが大きいために他のフィルムとラミネートすることが困難であり、またフィルムの強度が低いという問題が生じた。【０００９】
そこで本発明は、高い酸素吸収性能を有し、かつフィルムの製造適性が高い酸素吸収性樹脂組成物を与えることを目的とする。
【課題を解決するための手段】
【００１０】
本発明者らは、鋭意検討したところ、以下の手段により上記課題を解決できることを見出した。すなわち、本発明は以下の通りである：
《態様１》
以下の式を有するトリヒドロキシ安息香酸エステル及び熱可塑性樹脂を含み、鉄が全質量に対して１０質量％以下である、酸素吸収性樹脂組成物：
【化１】
2017209014.tif 000003
（式中、Ｒが、１つ以上のエーテル基を有していてもよい、Ｃ１〜Ｃ２０の炭化水素系基から選択される）。
《態様２》
Ｒが、Ｃ１〜Ｃ６のアルキル基である、態様１に記載の組成物。
《態様３》
Ｒが、プロピル基またはブチル基である、態様２に記載の組成物。
《態様４》
全質量に対して、前記熱可塑性樹脂が５０質量％以上、９８質量％以下である、態様１〜３のいずれか一項に記載の組成物。
《態様５》
アルカリ金属又はアルカリ土類金属の塩をさらに含む、態様１〜４のいずれか一項に記載の組成物。
《態様６》
前記トリヒドロキシ安息香酸エステル１質量部に対して、前記アルカリ金属又はアルカリ土類金属の塩を０．４質量部以上３．０質量部以下で含む、態様１〜５のいずれか一項に記載の組成物。
《態様７》
さらに遷移金属化合物を含む、態様１〜６のいずれか一項に記載の組成物。
《態様８》
前記トリヒドロキシ安息香酸エステル１質量部に対して、前記遷移金属化合物を０．０１質量部以上３．０質量部以下で含む、態様７に記載の組成物。
《態様９》
前記遷移金属化合物は、亜鉛化合物である、態様７又は８に記載の組成物。
《態様１０》
鉄が全質量に対して１質量％以下である、態様１〜９のいずれか一項に記載の組成物。
《態様１１》
態様１〜１０のいずれか一項に記載の組成物を含む、酸素吸収性フィルム。
《態様１２》
２０μｍ以上１００μｍ以下の厚みを有する、態様１１に記載のフィルム。
《態様１３》
ＩＳＯ４２８７に準拠して測定した場合の算術平均粗さＲａが３．０μｍ以下である、態様１１又は１２に記載のフィルム。
《態様１４》
態様１１〜１３のいずれか一項に記載のフィルムを含む、包装体。
《態様１５》
以下の工程を含む、酸素吸収性フィルムの製造方法：
以下の式を有するトリヒドロキシ安息香酸エステルである反応主剤を、熱可塑性樹脂に混練して、樹脂組成物を得る工程：
【化２】
2017209014.tif 000004
（式中、Ｒが、１つ以上のエーテル基を有していてもよい、Ｃ１〜Ｃ２０の炭化水素系基から選択される）；
１３０℃以上２５０℃以下の温度で、前記樹脂組成物をフィルムに成形する工程。
【発明の効果】
【００１１】
本発明の酸素吸収性樹脂組成物は、高い酸素吸収性能を有し、かつ金属探知機及び電子レンジに反応しない。また、この組成物は、反応主剤を多く含んでもフィルムの製造適性が高いため、この組成物を用いることで高性能な酸素吸収性フィルムを成形することができる。例えば、この組成物を用いれば、発泡が実質的に起こらないため、インフレーション成形によってフィルムを成形することができ、またこの組成物により得られたフィルムは、表面粗さが小さいために他のフィルムとラミネートして用いることができるため、様々な用途に用いることができる。
【図面の簡単な説明】
【００１２】
【図１】図１は、多層酸素吸収性フィルムを含む包装材料用積層体の１つの実施態様の積層構造を例示している。
【図２】図２は、包装体の１つの実施態様を例示している。
【発明を実施するための形態】
【００１３】
＜酸素吸収性樹脂組成物＞
本発明の酸素吸収性樹脂組成物は、トリヒドロキシ安息香酸エステル及び熱可塑性樹脂を含む。また、本発明は、そのような組成物の、酸素を吸収するための使用又は使用方法に関する。ここで「含む」とは、「含有させることによって得られる」の意味を包含するものとする。本明細書中で各成分の質量％又は質量比に言及している場合、これらはその組成物が含んでいる量と、その組成物を得るのに含有させた量との両方を意味する。なお、本明細書では、反応主剤、並びに随意のアルカリ金属又はアルカリ土類金属の塩及び随意の遷移金属化合物を含む混合物のことを、酸素吸収剤ということがある。
【００１４】
また本発明の酸素吸収性樹脂組成物において、鉄は、好ましくは全質量に対して１０質量％以下、５質量％以下、３質量％以下、１質量％以下、０．５質量％以下、又は０．１質量％以下であり、より好ましくはこの樹脂組成物は、鉄を含んだとしても、金属探知機や電子レンジに有意に反応する程の実質的な量の鉄を含まない。ここで、鉄は、特に単体の鉄であり、その形態としては、例えば鉄粉を挙げられる。
【００１５】
本発明の酸素吸収性樹脂組成物を用いれば、発泡が実質的に起こらないため、インフレーション成形によってフィルムを成形することができる。したがって、本発明の酸素吸収性樹脂組成物は、非発泡性の酸素吸収性樹脂組成物であってもよく、１５０℃以上に加熱したときに、実質的に発泡が起こらない組成物であってもよい。また、この組成物は、加熱した際に発泡する化学的発泡剤が、好ましくは全質量に対して１０質量％以下、５質量％以下、３質量％以下、１質量％以下、０．５質量％以下、又は０．１質量％以下である。
【００１６】
本発明の酸素吸収性樹脂組成物を酸素吸収目的に用いる場合、例えばＰＥＴ／アルミ箔／ポリプロピレンからなるラミネート袋に本発明の組成物を封入して使用できる。この場合、ラミネート袋に封入する前に、酸素透過性のある容器、包装に本発明の組成物を封止して用いることができる。また、後述するように、本発明の酸素吸収性樹脂組成物を成形して酸素吸収性フィルムとすることで、他のフィルム等と積層して、酸素吸収性を有する包装材料（酸素吸収材）とすることができる。本発明の酸素吸収性樹脂組成物及びその成形品を酸素吸収目的に用いる場合、金属探知機や電子レンジに有意に反応しないため、食品、薬剤、医薬品、化粧品、電子部品等の様々な物品を酸化劣化から防ぐのに非常に有用である。
【００１７】
（トリヒドロキシ安息香酸エステル）
本発明の酸素吸収性樹脂組成物では、反応主剤としてトリヒドロキシ安息香酸エステルを用いることで、高性能な酸素吸収性フィルムを与えることを可能にした。ここで、トリヒドロキシ安息香酸エステルは、以下の式を有する化合物をいう：
【化３】
2017209014.tif 000005
（式中、Ｒが、１つ以上のエーテル基を有していてもよい、Ｃ１〜Ｃ２０の炭化水素系基から選択される）。
【００１８】
本発明者らは、特許文献３に記載の発明において、没食子酸を単独で用いた場合には発泡が発生しないにもかかわらず、没食子酸と炭酸系アルカリ化合物と遷移金属化合物との組合せで発泡が発生するという理由が、炭酸系アルカリ化合物の存在（塩基性条件）下では没食子酸にあるカルボン酸基の水素がイオン化し、イオン化したカルボン酸基が二酸化炭素として脱離するためであると推定した。そこで、本発明者らは鋭意検討を重ねて、没食子酸にあるカルボン酸基をエステル基に変更したトリヒドロキシ安息香酸エステルであれば、塩基性条件下であっても、フィルム成形中の発泡を抑制できることを見出した。発泡を抑制できることで、酸素吸収性樹脂組成物が反応主剤を多く含んでいてもフィルム化することができるようになり、酸素吸収性能が高い酸素吸収性フィルムを与えることが可能になった。また、発泡を抑制できることで、インフレーション成形によってフィルムを成形することができるようになった。さらに、このようにして得られたフィルムは、表面粗さが小さいために他のフィルムとラミネートして用いることができ、様々な用途に用いることが可能になった。そして、トリヒドロキシ安息香酸エステルを用いた場合には、没食子酸等の従来用いられていた反応主剤よりも疎水性が高いため、熱可塑性樹脂になじみやすいことが分かった。
【００１９】
Ｒの炭化水素系基は、１つ以上のエーテル基を有していてもよく、二重結合及び／又は三重結合を有していてもよく、直鎖状であってもよく、分岐を有していてもよく、そして脂環式基、芳香族基、含酸素複素環基等の環状基を有していてもよい。好ましくは、Ｒの炭化水素系基は、二重結合及び／又は三重結合を有していてもよく、脂環式基又は芳香環基を有していてもよい、直鎖又は分岐鎖のＣ１〜Ｃ２０の炭化水素基である。より好ましくは、Ｒは、直鎖又は分岐鎖のＣ１〜Ｃ２０、Ｃ１〜Ｃ１８、Ｃ１〜Ｃ１５、Ｃ１〜Ｃ１０、Ｃ１〜Ｃ８、Ｃ１〜Ｃ６、Ｃ１〜Ｃ４又はＣ２〜Ｃ４アルキル基である。そのような、アルキルとしては、例えば、メチル、エチル、ｎ−プロピル、ｉｓｏ−プロピル、ｎ−ブチル、ｉｓｏ−ブチル、ｓｅｃ−ブチル、ｔｅｒｔ−ブチル、ヘキシル、オクチル、ドデシル、ステアリル等を挙げることができる。Ｒの炭素数が増えると融点が下がる傾向があるため、本発明の酸素吸収性樹脂組成物および酸素吸収性フィルムを製造するときにトリヒドロキシ安息香酸エステルが融解して、製造適性に悪影響がでないよう、Ｃ１〜Ｃ６、Ｃ１〜Ｃ４又はＣ２〜Ｃ４のアルキル基が特に好ましい。これらのトリヒドロキシ安息香酸エステルを、単独で又は組み合わせて使用することができる。
【００２０】
このようなトリヒドロキシ安息香酸エステルの融点は、６０℃以上、８０℃以上、１００℃以上、又は１３０℃以上であってもよく、２５０℃以下、２２０℃以下、２００℃以下、１８０℃以下、１６０℃以下であってもよい。例えば、没食子酸の融点は約２３９℃であるのに対し、没食子酸メチル（Ｒ＝Ｃ１）の融点は約２００℃；没食子酸エチル（Ｒ＝Ｃ２）の融点は約１５３℃；没食子酸プロピル（Ｒ＝Ｃ３）の融点は約１４６℃；没食子酸ｎ−ブチル（Ｒ＝Ｃ４）の融点は約１４４℃；没食子酸イソブチル（Ｒ＝Ｃ４）の融点は約１３２℃；没食子酸イソアミル（Ｒ＝Ｃ５）の融点は約１４７℃；没食子酸ｎ−ヘキシル（Ｒ＝Ｃ６）の融点は約１５５℃；没食子酸ｎ−オクチル（Ｒ＝Ｃ８）の融点は約１００℃；没食子酸ドデシル（Ｒ＝Ｃ１２）の融点は約９６℃；没食子酸ヘキサデシル（Ｒ＝Ｃ１６）の融点は約１００℃；没食子酸ステアリル（Ｒ＝Ｃ１８）の融点は約１０４℃であり、使用するトリヒドロキシ安息香酸エステルの種類に応じて、フィルム製造時の温度等を変更してもよい。
【００２１】
トリヒドロキシ安息香酸エステルのＯＨ基の位置は、特に限定されないが、トリヒドロキシ安息香酸エステルは、没食子酸エステル（３，４，５−トリヒドロキシ安息香酸エステル）、フロログルシノールカルボン酸エステル（２，４，６−トリヒドロキシ安息香酸エステル）、ピロガロール−４−カルボン酸エステル（２，３，４−トリヒドロキシ安息香酸エステル）等であってもよい。
【００２２】
反応主剤として、フィルムが発泡しない程度に、トリヒドロキシ安息香酸エステルの他に他の酸素吸収性物質を併用してもよい。併用することができる酸素吸収性物質としては、多価フェノール化合物、アスコルビン酸等が挙げられ、多価フェノール化合物としては、フェノール、カテコール、没食子酸、レゾルシノール、ヒドロキノン、ベンゼントリオール、クレゾール、タンニン酸等が挙げられる。また、組成物全体に対して１質量％以下であれば、鉄が酸素吸収性物質として、本発明の組成物に含まれていてもよい。
【００２３】
（アルカリ金属又はアルカリ土類金属の塩）
随意に用いられるアルカリ金属又はアルカリ土類金属の塩は、本発明の樹脂組成物の系を塩基性にする効果があり、これにより本発明の酸素吸収性樹脂組成物の酸素吸収性能が高まることがある。これは、理論に限定されないが、トリヒドロキシ安息香酸エステルよる酸素吸収は、解離した水素が酸素と反応して水を生成することによりなされると考えられ、系が塩基性になることは、トリヒドロキシ安息香酸エステルの水酸基の水素が解離しやすくなり、より酸素と反応しやすくなるためであると考えられる。
【００２４】
アルカリ金属又はアルカリ土類金属の塩を本発明の樹脂組成物に含有させることで、フィルム成形中に融解したトリヒドロキシ安息香酸エステルをこれらに担持させることができる。すなわち、通常のフィルム成形温度は、トリヒドロキシ安息香酸エステルの融点（代表的には１５０℃程度）より高いことが多いため、本発明の樹脂組成物をフィルム化する場合、そこに含まれるトリヒドロキシ安息香酸エステルは融解する可能性がある。一方で、アルカリ金属又はアルカリ土類金属の塩の融点は、フィルムの成形温度よりも高い融点を有するために、固体形状を維持することができる。アルカリ金属又はアルカリ土類金属の塩が存在することで、フィルム成形中に液状化したトリヒドロキシ安息香酸エステルが、それらに付着して、樹脂組成物中に留まりやすくなる。
【００２５】
アルカリ金属又はアルカリ土類金属の塩は、好ましくはアルカリ金属又はアルカリ土類金属の弱酸塩であり、弱酸塩としては、例えば炭酸塩、リン酸塩、ピロリン酸塩、酢酸塩等が挙げられる。具体的には、炭酸リチウム、炭酸ベリリウム、炭酸マグネシウム、炭酸カリウム、炭酸カルシウム、リン酸リチウム、リン酸ベリリウム、リン酸ナトリウム、リン酸マグネシウム、リン酸カリウム、リン酸カルシウム、ピロリン酸リチウム、ピロリン酸ベリリウム、ピロリン酸ナトリウム、ピロリン酸マグネシウム、ピロリン酸カリウム、ピロリン酸カルシウム、酢酸リチウム、酢酸ベリリウム、酢酸ナトリウム、酢酸マグネシウム、及び酢酸カルシウムが挙げられる。安全性や価格を考慮すると、炭酸カリウムが好ましい。これらの中から１種を単独で用いてもよく、又は複数種を組み合わせて用いてもよい。
【００２６】
本発明の酸素吸収性樹脂組成物は、アルカリ金属又はアルカリ土類金属の塩を、トリヒドロキシ安息香酸エステル１質量部に対して好ましくは０．０１質量部以上、０．０５質量部以上、０．１質量部以上、０．２質量部以上、又は０．４質量部以上含み、また３．０質量部以下、２．５質量部以下、２．０質量部以下、１．５質量部以下、又は１．０質量部以下で含む。特に０．０５質量部以上の場合、反応主剤が効果的に組成物中に留まり、フィルムを成形した際にも表面に析出することがないため、好ましい。
【００２７】
（遷移金属化合物）
本発明の酸素吸収性樹脂組成物は、遷移金属化合物をさらに含むことが好ましい。遷移金属化合物は、トリヒドロキシ安息香酸エステルが、酸素と反応する際の触媒としての機能を有しており、遷移金属化合物は、本発明の樹脂組成物に高い酸素吸収性を与えることができると考えられる。
【００２８】
本発明で用いる遷移金属化合物は、好ましくは遷移金属イオンと無機酸若しくは有機酸との塩、又は遷移金属イオンと有機化合物との錯化合物であり、これらの水和物及び無水和物のいずれをも用いることができる。ただし、水和物である場合、フィルム成形中に水蒸気が発泡の原因となることがあるため、好ましくは無水和物の遷移金属化合物が用いられる。遷移金属化合物は、単独で用いてもよく、又は複数の混合物として用いてもよい。
【００２９】
遷移金属としては、Ｆｅ、Ｃｕ、Ｍｎ、Ｖ、Ｃｒ、Ｃｏ、Ｎｉ、Ｚｎ、Ｚｒ等が挙げられ、この中でも特にＦｅ又はＺｎが好ましい。具体的な遷移金属化合物としては、ステアリン酸マンガン（ＩＩ）、ステアリン酸鉄（ＩＩＩ）、ステアリン酸コバルト（ＩＩ）、ステアリン酸ニッケル（ＩＩ）、ステアリン酸銅（ＩＩ）、ステアリン酸亜鉛（ＩＩ）、ラウリン酸鉄（ＩＩＩ）、ラウリン酸コバルト（ＩＩ）、ラウリン酸ニッケル（ＩＩ）、ラウリン酸銅（ＩＩ）、ラウリン酸亜鉛（ＩＩ）、トリス（２，４−ペンタンジオナト）マンガン（ＩＩＩ）、トリス（２，４−ペンタンジオナト）鉄（ＩＩＩ）、トリス（２，４−ペンタンジオナト）コバルト（ＩＩＩ）、ビス（２，４−ペンタンジオナト）銅（ＩＩ）、ビス（２，４−ペンタンジオナト）亜鉛（ＩＩ）、塩化鉄（ＩＩＩ）、塩化ニッケル（ＩＩ）、テトラキス（２，４−ペンタンジオナト）ジルコニウム（ＩＶ）、塩化銅（ＩＩ）、塩化亜鉛(ＩＩ)、及び硫酸銅（ＩＩ）等からが挙げられる。安全性の観点からは、鉄塩化合物が好ましい。また、理論に拘束されないが、亜鉛は両性元素であるため、亜鉛化合物はトリヒドロキシ安息香酸エステルとアルカリ金属又はアルカリ土類金属の塩の存在下で効率よく触媒作用を発揮でき、高い酸素吸収性能を示すため、好ましい。
【００３０】
本発明の酸素吸収性樹脂組成物は、遷移金属化合物を、トリヒドロキシ安息香酸エステル１質量部に対して好ましくは０．０１質量部以上、０．０３質量部以上、０．０５質量部以上、０．３質量部以上、又は０．１質量部以上で含み、また３．０質量部以下、１．５質量部以下、又は１．０質量部以下、０．８質量部以下又は０．５質量部以下で含む。この範囲であれば、比較的均一に混合することができ酸素吸収能にムラが生じることがなく、かつ酸素吸収能を十分に与えることができる。
【００３１】
（熱可塑性樹脂）
本発明の酸素吸収性樹脂組成物で用いられる熱可塑性樹脂としては、トリヒドロキシ安息香酸エステルを混練できる熱可塑性樹脂であれば特に制限されない。そのような樹脂としては、例えばポリスチレン系樹脂、ポリエステル系樹脂、アクリル系樹脂、ポリアミド系樹脂、ポリビニルアルコール系樹脂、ポリウレタン系樹脂、ポリオレフィン系樹脂、ポリカーボネート樹脂、ポリスルホン樹脂、及びこれらの誘導体、並びにこれらの混合物が挙げられる。
【００３２】
ポリオレフィン系樹脂としては、特にポリエチレン系樹脂及びポリプロピレン系樹脂が挙げられる。ポリエチレン系樹脂としては、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレンビニルアセテート共重合体（ＥＶＡ）、カルボン酸変性ポリエチレン、カルボン酸変性エチレンビニルアセテート共重合体、アイオノマー、及びこれらの誘導体、並びにこれらの混合物が挙げられる。また、ポリプロピレン系樹脂としては、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００３３】
用いることができる熱可塑性樹脂の熱特性としては、例えば、そのメルトマスフローレートが、温度１９０℃かつ荷重２１．１８Ｎの条件の下でＪＩＳ  Ｋ７２１０に準拠して測定した場合に、好ましくは０．０１ｇ／１０ｍｉｎ以上、０．１ｇ／１０ｍｉｎ以上、０．５ｇ／１０ｍｉｎ以上、１．０ｇ以上、３．０ｇ／１０ｍｉｎ以上、又は５．０ｇ／１０ｍｉｎ以上であり、１００ｇ／１０ｍｉｎ以下、５０ｇ／１０ｍｉｎ以下、又は３０ｇ／１０ｍｉｎ以下である。
【００３４】
ただし、反応主剤として、トリヒドロキシ安息香酸エステルを高い含有量で用いた場合には、熱可塑性樹脂のメルトマスフローレートは、温度１９０℃かつ荷重２１．１８Ｎの条件の下でＪＩＳ  Ｋ７２１０に準拠して測定した場合に、好ましくは０．０１ｇ／１０ｍｉｎ以上、０．０５ｇ／１０ｍｉｎ以上、０．１ｇ／１０ｍｉｎ以上、０．２ｇ／１０ｍｉｎ以上、又は０．３ｇ／１０ｍｉｎ以上であり、１８．０ｇ／１０ｍｉｎ以下、１５．０ｇ／１０ｍｉｎ以下、１０．０ｇ／１０ｍｉｎ以下、７．３ｇ／１０ｍｉｎ未満、５．０ｇ／１０ｍｉｎ以下である。この態様においては、従来では用いられていなかったような、ＭＦＲが７．３ｇ／１０ｍｉｎ未満の硬い樹脂であっても、成形中に溶融するトリヒドロキシ安息香酸エステルを比較的多く用いる場合には、熱可塑性樹脂として有用になることが分かった。
【００３５】
本発明の酸素吸収性樹脂組成物で用いられる熱可塑性樹脂は、好ましくは酸素透過性が高い。本発明で用いられる熱可塑性樹脂を、２５μｍの厚みのフィルムに成形した場合、そのフィルムの酸素透過性は、ＪＩＳ  Ｋ  ７１２６−２に準拠して測定して、好ましくは２０ｃｃ／ｍ２／ｈｒ／ａｔｍ以上、５０ｃｃ／ｍ２／ｈｒ／ａｔｍ以上、又は１００ｃｃ／ｍ２／ｈｒ／ａｔｍ以上である。
【００３６】
本発明の酸素吸収性樹脂組成物では、組成物全体に対して、熱可塑性樹脂を、好ましくは５０質量％以上、６０質量％以上、７０質量％以上、又は７５質量％以上含み、９８質量％以下、９５質量％以下、９０質量％以下、８９．７質量％以下、又は８５質量％以下で含む。また、全体に対して、トリヒドロキシ安息香酸エステルを、２質量％以上、５質量％以上、１０質量％以上、１０．３質量％超、１５質量％以上含むことができ、５０質量％以下、４０質量％以下、３０質量％以下、又は２５質量％以下で含むことができる。さらに、全体に対して、トリヒドロキシ安息香酸エステル及びアルカリ金属又はアルカリ土類金属の塩を、２質量％以上、５質量％以上、１０質量％以上、１０．３質量％超、１５質量％以上含むことができ、５０質量％以下、４０質量％以下、３０質量％以下、又は２５質量％以下で含むことができる。そして、全体に対して、トリヒドロキシ安息香酸エステル、アルカリ金属又はアルカリ土類金属の塩及び遷移金属化合物を含む酸素吸収剤を、２質量％以上、５質量％以上、１０質量％以上、１０．３質量％超、１５質量％以上含むことができ、５０質量％以下、４０質量％以下、３０質量％以下、又は２５質量％以下で含むことができる。このような範囲であれば、高い酸素吸収性能を有することができ、かつフィルムの製造適性も良好となる。
【００３７】
＜酸素吸収性フィルム及びその製造方法、並びにそれを用いた包装体＞
本発明の酸素吸収性フィルムは、上記の酸素吸収性樹脂組成物を含む。また、本発明は、上記のような組成物を含むフィルムの、酸素を吸収するための使用又は使用方法に関する。本発明の酸素吸収性フィルムは、好ましくは３００μｍ以下、１００μｍ以下、又は８０μｍ以下の厚みを有し、また１０μｍ以上、又は２０μｍ以上の厚みを有し、上記の酸素吸収性樹脂組成物をフィルム状に成形することによって製造することができる。
【００３８】
本発明の酸素吸収性フィルムの表面の算術平均粗さＲａは、ＩＳＯ４２８７に準拠して測定した場合に、好ましくは３．００μｍ以下であり、２．００μｍ以下、１．００μｍ以下、０．８０μｍ以下、又は０．６０μｍ以下である。
【００３９】
酸素吸収性フィルムの成形法は特に限定されないが、単層又は多層インフレーション法、Ｔダイ法、キャスト法、プレス法等が挙げられ、特にＴダイ法又はインフレーション法が好ましい。
【００４０】
酸素吸収性フィルムを成形する前に、上記の酸素吸収性樹脂組成物に含まれる材料を混練したものをペレット状に押し出して冷却することで、ペレット状の酸素吸収性樹脂組成物（マスターバッチ）を作製しておくことができる。混練は、例えば、ニーダー、ヘンシェルミキサー、ミキシングロールなどのバッチ式混練機、２軸混練機などの連続混練機などを用いて行うことができる。この際には、使用する材料に応じて、１２０℃以上、１４０℃以上、又は１５０℃以上で、かつ２２０℃以下、２００℃以下、又は１８０℃以下の温度で混練することができる。
【００４１】
本発明の酸素吸収性フィルムは、例えば、反応主剤並びに随意のアルカリ金属又はアルカリ土類金属の塩及び随意の遷移金属化合物を、熱可塑性樹脂と２軸混練押出機などで混練し、そのまま、１３０℃以上、１３５℃以上、１４０℃以上、又は１５０℃以上、２５０℃以下、２２０℃以下、又は２００℃未満で、インフレーション成形法又はＴダイ法等により成形して酸素吸収剤含有フィルムを製造することができる。また、好ましくは、上記のようにマスターバッチを作製し、それを再加熱して、インフレーション成形法又はＴダイ法等により製造することができる。このとき、酸素吸収性フィルムの両面には、オレフィン系樹脂等からなるスキン層を共押出して、又はスキン層となるフィルムを熱圧着等によってラミネートして、多層の酸素吸収性フィルムとしてもよい。
【００４２】
トリヒドロキシ安息香酸エステルは、融点が１００℃〜２００℃前後であるためにフィルム加工温度よりも低い場合があり、フィルム成形時に液化する可能性があるため、特にインフレーション法等に従来から用いられていたような樹脂では、フィルムを成形しようとすると、樹脂押出量が安定せず、安定的に成形できないことがある。そのため、反応主剤としてトリヒドロキシ安息香酸エステルを用いた本発明の酸素吸収性樹脂組成物は、温度１９０℃かつ荷重２１．１８Ｎの条件の下でＪＩＳ  Ｋ７２１０に準拠して測定した場合のメルトマスフローレートが０．５ｇ／１０ｍｉｎ以上１８．０ｇ／１０ｍｉｎ以下であることが好ましい。酸素吸収性樹脂組成物が、このような範囲のメルトマスフローレートを有する場合には、Ｔダイ法及びインフレーション法によるフィルム化を容易に行うことができる。
【００４３】
多層の酸素吸収性フィルムは、例えば反応主剤の含有量が異なる複数の酸素吸収性樹脂組成物がそれぞれ層状又はフィルム状に成形され積層された構造であってよい。反応主剤の含有量が異なるもののほか、反応主剤、熱可塑性樹脂、アルカリ金属又はアルカリ土類金属の塩、もしくは遷移金属化合物の種類や含有量が異なる複数の酸素吸収性樹脂組成物を用いることもできる。
【００４４】
また、多層の酸素吸収性フィルムは、酸素吸収性樹脂組成物からなる単層または多層の中間層を２つのスキン層によってサンドイッチした３層構造であってもよい。この場合、多層の酸素吸収性フィルムは、酸素吸収性の中間層とこれを間に挟んだ２つのスキン層を有することになる。このうち中間層は、酸素の吸収を主に担う機能層としての中核をなす。２つのスキン層が中間層を挟んでその両面（積層方向でみて上下）に積層される構成とすることで、フィルムの機械的強度が強く、表面が平滑な酸素吸収性フィルムを得ることができ、後加工の適正が良くなる。このスキン層は、例えばポリオレフィン系樹脂等の樹脂からなることができる。
【００４５】
このようにして製造した単層又は多層の酸素吸収性フィルムは、ポリエステルフィルム、アルミ箔、シリカアルミナ蒸着ポリエステルフィルム、塩化ビニリデンコートフィルム、塩化ビニルフィルム、無延伸ポリプロピレンフィルム（ＣＰＰ）などから選択する１種以上の組み合わせた基材フィルム（バリアフィルム）とラミネートして、包装材料用積層体として用いることもできる。ただし、この場合、バリア層は金属探知機や電子レンジに有意に反応しないように、塩化ビニリデンコートフィルム等を用いることが好ましい。ラミネートの方法としては、ドライラミネート、押出ラミネートなど、公知のラミネート方法を用いることができる。
【００４６】
図１は、本発明の包装材料用積層体の１つの実施態様を例示しており、この積層体１０は、基材層１、バリア層２、多層の酸素吸収性フィルム３を含み、多層の酸素吸収性フィルム３は、外スキン層３１、酸素吸収性フィルム３２、内スキン層３３を含む。
【００４７】
この単層又は多層の酸素吸収性フィルムを含む包装材料用積層体を、該フィルム同士、又は他のフィルム及び積層体とヒートシール等によって接着することで、包装体を作製することができる。包装体の形態としては、袋状のもののほか、ＰＴＰ、ブリスターパック、チューブ、カップ等の成形容器などが挙げられ、所望の形状で利用することができる。包装体においては、前記積層体の包装内部側に酸素吸収性フィルムを配置することが好ましい。
【００４８】
図２は、本発明の包装体の１つの実施態様を例示しており、この包装体２０は、四方にあるシール部２１によって、シールされている。
【００４９】
本発明の酸素吸収性フィルム又はこれを含む積層体を酸素吸収剤として用いる場合、金属探知機や電子レンジに有意に反応しないため、食品、薬剤、医薬品、化粧品、電子部品等の様々な物品を酸化劣化から防ぐのに非常に有用である。
【００５０】
上記の酸素吸収性フィルムを含む本発明の包装体は、特に有用である。本発明の包装体は、上記の酸素吸収性フィルムを作製することができ、この場合、単層又は多層の酸素吸収性フィルムを包装体の最内層として用いることができる。例えば、上記の包装材料用積層体を、単層又は多層の酸素吸収性フィルムを内側にして、互いにヒートシール等で接着させることによって、このような包装体を作製することができる。
【００５１】
＜放射線処理又は加熱処理をした酸素吸収性樹脂組成物及び酸素吸収性フィルム＞
上記の酸素吸収性樹脂組成物及び酸素吸収性フィルムは、放射線処理又は加熱処理を行うことで、酸素吸収速度を有意に向上できる。理論に限定されないが、これらの処理によって酸素吸収性能が向上する理由としては、トリヒドロキシ安息香酸エステルの水酸基の水素が解離しやすくなり、より酸素と反応しやすくなるためであると考えられる。
【００５２】
放射線処理としては、紫外線処理、Ｘ線処理、γ線処理、電子線処理等を挙げることができる。より好ましくは、γ線処理及び電子線処理である。放射線照射は、医療機器、無菌動物の飼料等の滅菌に用いられており、滅菌処理と酸素吸収速度を向上させる処理を兼ねることができる。照射方法としてはインクリメンタル照射、静置照射などがある。酸素吸収速度の向上のためには、１〜２００ｋＧｙを照射すればよい。このような範囲であれば、酸素吸収速度の向上が発揮され、かつ材料中の樹脂が分解するおそれも低い。特開２０１４−７９９１６号公報に記載の方法と同様にして、放射線処理を行ってもよい。
【００５３】
加熱処理としては、水蒸気処理、オーブン処理を挙げることができる。加熱処理の温度としては、酸素吸収速度の向上の観点から、４０℃以上、６０℃以上、又は８０℃以上とすることができ、使用している熱可塑性樹脂の軟化又は分解等をさせない観点から、２００℃以下、１８０℃以下、又は１５０℃以下（特に、熱可塑性樹脂の融点以下）に加熱することができる。加熱時間は、加熱温度に応じて、１０分以上２４時間以内とすることができる。特に、水蒸気処理は、医学分野、材料科学分野等で利用されている、蒸気滅菌処理（オートクレーブ滅菌）と同様にして行うことができ、通常は、２気圧の飽和水蒸気によって温度を１２１℃に上昇させ、２０分間処理する。
【００５４】
このような処理は、上記の酸素吸収性樹脂組成物又は酸素吸収性フィルムに直接行ってもよく、上記の酸素吸収性樹脂組成物及び／又は酸素吸収性フィルムを封入している包装体に対して処理を行ってもよく、上記の酸素吸収性フィルムを含む包装材料用積層体を用いた包装体に対して行ってもよい。
【実施例】
【００５５】
表１に示す量で、各種の反応主剤、アルカリ金属若しくはアルカリ土類金属の塩、及び／又は遷移金属化合物をそれぞれ配合し、それぞれの粒子が細かく均一になるまで、手早く混合した。各実施例における反応主剤としては、トリヒドロキシ安息香酸エステルである、没食子酸プロピル又は没食子酸ブチルを用いた。これらを、熱可塑性樹脂にドライブレンドし、得られた樹脂混合物をラボプラストミル（東洋精機株式会社）を用いて溶融混合し、Ｔダイを用いて、厚みが６０〜７０μｍとなるように、酸素吸収性フィルムを作製した。【００５６】
＜フィルムの製造適性の評価＞
酸素吸収性フィルムを作製した際の製造適性の評価も表１に示す。ここで製造適性は、発泡の有無及び成形状態の観点から評価した。【００５７】
すなわち、表１中では、成形時に発泡があった場合には×として、なかった場合には○とした。また、発泡が原因でフィルム成形が困難であった場合を×、フィルム成形はできたが、脱酸素剤の析出やフィルムの脆さがあった場合を△、このような問題がなかった場合を○とした。【００５８】
＜酸素吸収性能の評価＞
また得られた酸素吸収性フィルムの酸素吸収性能の評価結果も表１に示す。酸素吸収性能は、次の通り評価した。すなわち、ＰＥＴ／アルミ箔／ポリエチレンの層構成を有するアルミニウムラミネート包装袋に、酸素吸収性フィルムを１００ｃｍ２投入し、包装袋の容積（空気量）が１５ｍＬとなるように四面体型にヒートシールして密封した。常温で７日間保存後の、包装袋内の空気中の酸素濃度を測定し、酸素吸収性フィルム１グラム当たりの酸素吸収量を算出した。包装袋内の酸素濃度は、隔膜形ガルバニ電池式酸素センサーであるパックマスターＲＯ−１０３（飯島電子工業株式会社製）の測定針を袋内に刺して測定した。【００５９】
【表１】
2017209014.tif 000006
【００６０】
なお、表１中で、ＥＶＡとはエチレンビニルアセテート共重合体（ウルトラセン、東ソー株式会社）であり、ＰＥとは低密度ポリエチレン（ペトロセン（商標）、東ソー株式会社）であり、ＰＰとはポリプロピレン（ノバテックＰＰ、日本ポリプロ株式会社）である。【００６１】
表１を参照すると、反応主剤として没食子酸を用いた酸素吸収性樹脂組成物では、フィルム成形時に発泡が起きた（比較例１）。また、アルカリ金属又はアルカリ土類金属の塩を添加せずに、没食子酸プロピルのみ又は没食子酸プロピルと遷移金属化合物を樹脂に混練し、フィルム成形した場合には、酸素吸収剤の熱可塑性樹脂へのなじみが十分ではなかったが、発泡は起こらなかった（実施例１及び２）。一方、反応主剤にトリヒドロキシ安息香酸エステルを用い、アルカリ金属又はアルカリ土類金属の塩を混合した本発明の酸素吸収性樹脂組成物では、フィルム成形時に発泡はなく、滑らかな酸素吸収性フィルムが得られた（実施例３〜２０）。また、遷移金属化合物として、亜鉛系化合物を用いた場合には、酸素吸収性能が大きく向上することが分かった（実施例１４〜１６）。【００６２】
表１を参照すると、アルカリ金属又はアルカリ土類金属の塩及び遷移金属化合物として、様々な物質が様々な量で用いることができることが分かる。【００６３】
＜表面粗さの評価＞
実施例６及び比較例１の算術平均粗さＲａを、ＩＳＯ４２８７に準拠して、表面粗さ測定機（株式会社小坂研究所、ＥＴ４０００ＡＫ）を用いて測定した。先端曲率半径０．５μｍ、先端角６０°、ダイヤモンドの触針を用いた。算術平均粗さＲａについての結果を表２に示す。【００６４】
【表２】
2017209014.tif 000007
【００６５】
以上の結果から明らかなように、反応主剤としてトリヒドロキシ安息香酸エステルを用いて製膜したフィルムは、表面粗さが小さく、滑らかな表面を有していた。【００６６】
＜多層酸素吸収性フィルムの作製例＞
表３に示す量で、各種の反応主剤、アルカリ金属若しくはアルカリ土類金属の塩、及び／又は遷移金属化合物をそれぞれ配合し、それぞれの粒子が細かく均一になるまで、手早く混合した。これらを、熱可塑性樹脂にドライブレンドし、得られた樹脂混合物をラボプラストミル（東洋精機株式会社）を用いて溶融混合し、樹脂組成物を作製した。【００６７】
内スキン層及び外スキン層用の樹脂として低密度ポリエチレン（ペトロセン、東ソー株式会社）を用いて、かつ中間層用の樹脂として上記の樹脂組成物を用いて、三層構造の多層酸素吸収性フィルムを、多層製膜機を用いて作製した。ここでは、内スキン層／酸素吸収層／外スキン層の厚みをそれぞれ１０μｍ／３０μｍ／１０μｍとし、総厚５０μｍとして作製した。【００６８】
【表３】
2017209014.tif 000008
【００６９】
＜酸素吸収性積層体および酸素吸収性包装体の作製例＞
基材積層体（層構成：ＰＥＴの基材層／アルミニウム箔のバリア層）のアルミニウム箔面と、実施例２１〜２３の多層の酸素吸収性フィルムの外スキン層の面とをドライラミネートし、図１に示すような積層体を得た。また、この積層体を、多層の酸素吸収性フィルムの内スキン層の面を内側にして２枚重ねて４辺をヒートシールし、図２に示すような４方シール袋（酸素吸収性包装体）を作製することができた。この包装体は、包装内部の酸素を吸収し、酸素濃度の低い状態を保つことができた。
【符号の説明】
【００７０】
１    基材層
２    バリア層
３    多層の酸素吸収性フィルム
３１    外スキン層
３２    酸素吸収性フィルム
３３    内スキン層
１０    包装材料用積層体
２０    包装体
２１    シール部分
【図１】
2017209014.tif 000011
【図２】
2017209014.tif 000012
【国際調査報告】
2017209014.tif 000013
2017209014.tif 000014
2017209014.tif 000015
2017209014.tif 000016